ЧУГУН ДЛЯ ИЗГОТОВЛЕНИЯ ЛИТЕЙНОЙ ОСНАСТКИ (ИЗЛОЖНИЦ)
CAST IRON FOR MANUFACTURING CASTING EQUIPMENT (MOLDS)

Изобретение относится к области металлургии, а именно, к составам чугунов, которые могут быть использованы для изготовления деталей и оборудования, работающих в условиях высоких температур и знакопеременных нагрузок, в частности изложницы.
Известен чугун для изготовления изложниц, применяемых для разливки простых углеродистых сталей и соответственно работающих в условиях воздействия температур и трения при извлечении слитка из изложницы. Химический состав (масс. %) приведен в таблице 1.
Недостатком известного чугуна является крупный пластинчатый графит и феррито-перлитная металлическая основа с неблагоприятной формой из-за указанного количества углерода и кремния. Являясь концентраторами напряжений в локальных объемах, крупные пластины графита снижают физико-механические и эксплуатационные свойства отливок - изложниц [1].
В качестве прототипа принят более близкий по назначению технический сущности и достигаемому результату чугун марки СЧ-10 [2], содержащий элементы преведенные в таблице 2 (масс. %).
Известный чугун рекомендуется использовать для производства изложниц в условиях ООО «Булат».
Недостатком указанного чугуна являются невысокие эксплуатационные свойства, в частности к увеличению образования трещин и сетки разгара.
В основу изобретения поставлена задача разработки состава чугуна для повышения эксплуатационных характеристик изложниц.
Предлагаемое изобретение отличается от прототипа тем, что дополнительно содержит барий, стронций, никель и молибден.
Технический результат - повышение эксплуатационных характеристик, т.е. сопротивление изложниц образованию трещин и разрушению поверхности под влиянием термоциклических нагрузок, является очищение и оптимальное сочетание физико-механических свойств материала, из которого они изготовлены.
Этот технический результат достигается тем, что чугун содержащий углерод, кремний, марганец, серу, фосфор и железо содержит дополнительно барий, стронций, никель, молибден при соотношении компонентов, указанный в таблице 3 (масс. %)
Выравнивание и измельчение структуры с повышением износостойкости достигается за счет введения в состав чугуна бария, стронция. Барий и стронций, вводимые в расплав в виде карбонатов, проходят диссоциацию с выделением газов CO2 и СО, которые барботируя через расплав, захватывают с собой неметаллические включения и газы металла. Рафинирование расплава ведет к измельчению структурных составляющих. Кроме того, высвобождающийся барий и стронций в виде оксидов являются активными модификаторами первого и второго рода, которые переводят вредные примеси в удаляемое состояние и выступают в качестве зародышей графита, тем самым очищая и измельчая зерно и соответственно повышая комплекс свойств материала.
Микролегирование расплава никелем и молибденом способствует стабилизации и упрочнению перлита металлической основы. Кроме того, никель - это элемент повышающий жаростойкость металла.
Перечисленные комплексные воздействия на расплав очищают чугун, повышают физико-механические свойства с противодействием термоциклированию и в итоге повышение эксплуатационной стойкости изложниц.
При содержании бария и стронция менее 0,03 и 0,01 не оказывают значительного влияния на измельчение структурных составляющих и в таком количестве не вступают во взаимодействие с вредными примесями в полном объеме.
Содержание в расплаве никеля и молибдена менее 0,04 и 0,05 не увеличивают долю перлита в металлической основе без упрочнения его.
Сравнительный анализ признаков, отличающих данное предложение от известных в данной области технических решений и, в частности, от прототипа показал, что в данном сочетании проявляется новое свойство - повышение эксплуатационных характеристик чугуна изложниц.
Данное устройство защиты струи металла прошло опытное опробование на ПАО «Русполимет».
Сведения, подтверждающие возможность осуществления заявляемого изобретения с получением технического результата, основаны на опытном опробовании в условиях ООО «Булат». Выплавка заявляемого чугуна производили в коксовой вагранке с кислой футеровкой. Обработка расплава проводилась при одинаковых условиях с заявляемой. Барий и стронций вводили в ковш в виде лигатур L-cast 5.3 и БАРС 2.5, а также никель и молибден в ковш в виде лигатуры NiMo. Заливка заготовки изложницы осуществлялась в разовую ХТС форму.
Полученная заготовка проходила механическую и термическую обработку. Данные изложницы поступали в эксплуатацию выплавки и разливки слитков из жаропрочных сплавов. Результаты испытаний приведены в таблице 4.
Эксплуатационная стойкость оценивалась по количеству наливов изложниц до критического разгара рабочей поверхности или возникновения трещин на ней.
Как следует из результатов испытаний, заявляемый чугун для изготовления изложниц и других изделий, работающих в тяжелых условиях по сравнению с известным по прототипу позволило достичь следующего технического результата: повысить эксплуатационную стойкость в 1,3-1,5 раза.
Источники информации
1. Миляев, А.Ф. Влияние химического состава ваграночного чугуна на стойкость изложниц // А.Ф. Миляев, Ю.П. Никитин, С.В. Научинов, В.А. Тимофеев, А.Н. Матвеев / Литейное производство. Межрегиональный сборник научных трудов под ред. В.М. Колокольцева. Магнитогорск: МГТУ, 2014. №1. стр. 56-58.
2. СТО 787214-13-044 ПАО «Русполимет».